(57)【要約】【課題】感度、耐久性の低下を防止し、さらに、陽極酸化処理された支持体を用いた場合にも、帯電能の低下、ベタ白画像における黒点の発生といった画像欠陥の発生を防止した電子写真感光体、該電子写真感光体を有するプロセスカートリッジおよび電子写真装置を提供する。【解決手段】支持体上に、中間層、感光層をこの順に有し、該支持体の表面が陽極酸化処理されている電子写真感光体において、該中間層が有機電子輸送物質を含有し、該有機電子輸送物質の最高占有分子軌道のエネルギー準位（ＨＯＭＯ）の値が、６．００（ｅＶ）以上である。【選択図】　　　なし【特許請求の範囲】
【請求項１】
支持体上に、中間層、感光層をこの順に有し、該支持体の表面が陽極酸化処理されている電子写真感光体において、
該中間層が有機電子輸送物質を含有し、
該有機電子輸送物質の最高占有分子軌道のエネルギー準位（ＨＯＭＯ）の値が、６．００（ｅＶ）以上である
ことを特徴とする電子写真感光体。
【請求項２】
前記有機電子輸送物質が、下記式（１）〜（９）からなる群より選択される式で示される構造を有する請求項１に記載の電子写真感光体。
【外１】
2004093805.tif 000008
【外２】
2004093805.tif 000009
【請求項３】
前記感光層が、電荷発生物質として、オキシチタニウムフタロシアニンまたはガリウムフタロシアニンを含有する請求項１または２に記載の電子写真感光体。
【請求項４】
請求項１〜３のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項５】
請求項１〜３のいずれかに記載の電子写真感光体、帯電手段、露光手段、現像手段および転写手段を有することを特徴とする電子写真感光体。
【発明の詳細な説明】
【０００１】
【発明の属する技術分野】
本発明は、電子写真感光体、電子写真感光体を有するプロセスカートリッジおよび電子写真装置に関し、詳しくは、支持体上に、中間層、感光層をこの順に有する電子写真感光体、該電子写真感光体を有するプロセスカートリッジおよび電子写真装置に関する。
【０００２】
【従来の技術】
有機光導電性物質を使用した有機電子写真感光体には、アゾ顔料やフタロシアニン顔料などの電荷発生物質を分散した電荷発生層と、ヒドラゾン化合物、トリアリールアミン化合物、スチルベン化合物などの電荷輸送物質（正孔輸送物質）を含有する電荷輸送層とを支持体上に設ける積層型電子写真感光体と、これら電荷発生物質と電荷輸送物質（正孔輸送物質）とをともに含有する感光層を支持体上に設ける単層型電子写真感光体とがある。
【０００３】
しかし、支持体上にこれらの感光層を設けるだけでは、感光層の剥がれが生じたり、支持体表面の欠陥（傷などの形状的欠陥、不純物などの材質的欠陥）が画像にそのまま反映し、黒点状画像欠陥や白抜けといった問題が発生したりする原因となる場合が多い。
【０００４】
これらの問題点を補うため、多くの電子写真感光体では、中間層と呼ばれる層が感光層と支持体との間に設けられている。
【０００５】
中間層の多くは、絶縁性有機高分子が薄膜状に設けられているが、絶縁性であるため、感度の低下、中間層／感光層界面に蓄積される空間電荷による残留電位の上昇など、電子写真感光体疲労の原因ともなる。
【０００６】
これらを防ぐため、中間層中に無機の導電性粒子を分散させる方法、イオン伝導性高分子を用いる方法、中間層中に電子輸送物質を含ませる方法などが知られている。
【０００７】
無機粒子としては、酸化チタンや酸化スズが用いられるが、分散液の調製や、液安定性に問題があり、また、分散不良の際の画像欠陥も問題になる。可溶性ポリアミドなどのイオン伝導特性を有する中間層の場合、環境による特性の不安定さが問題になる。
【０００８】
電子輸送物質としては、トリニトロフルオレノン、ＴＣＮＱなどが知られているが、これらは安全性、安定性、相溶性に問題がある。
【０００９】
これらの特性改良を目的として、多環キノン顔料などの有機顔料（特開平９−０１５８８９号公報、特開平９−２５８４６８号公報、特開平９−２１１８７９号公報、特開平９−１９７７０２号公報、特開平９−１２７７１６号公報など）や、ナフタレンテトラカルボン酸ジイミド化合物（特開平５−２７４６９号公報）を含有する中間層を有する電子写真感光体も提案されているが、このような中間層を設けた場合にも、感度、耐久性の低下という重大な問題点が残されている。
【００１０】
また、レーザープリンターやデジタル複写機のように、露光手段として単一波長の光源を使用する方式が、近年、電子写真の大半を占めるようになったが、この方式を用いた場合に生じる問題点として、電子写真感光体の膜厚ムラなどの要因によって発生する干渉縞があり、この問題点を取り除く手段が必要である。
【００１１】
従来行われてきた手段としては、例えば、電子写真感光体の支持体の表面を切削して、ある一定の表面粗さを与えることによって防止する方法や、支持体表面を乾式ブラスト加工する方法や、支持体表面を液体ホーニング加工する、支持体表面に光を乱反射するような塗膜を形成するなどの方法がある。
【００１２】
そして、最も代表的な方法の１つとして、特開平２−７０７０号公報および特開平５−３４９６４号公報などに記載されているようなアルミニウム製支持体の表面を陽極酸化処理する方法が知られている。
【００１３】
これは、アルミニウム支持体表面を陽極酸化処理することによって表面に微小な孔が多数発生し表面が粗面化する、および、支持体表面の屈折率が変化するなどの変化により干渉縞が消失するためと考えられている。
【００１４】
しかしながら、支持体表面を陽極酸化処理した場合、陽極酸化処理しない場合と比較して表面のエネルギー状態が変化する。
【００１５】
特に、処理されたアルミニウムの最高占有分子軌道（ＨＯＭＯ）のエネルギー準位の値は、未処理のアルミニウムにおける最高占有分子軌道の４ｅＶから５ｅＶ付近にまで変化する。
【００１６】
陽極酸化処理された支持体の上に、上記の従来用いられてきた中間層と負帯電型の感光層とを形成した電子写真感光体の表面を負帯電すると、基体表面の最高占有分子軌道でのエネルギー準位の値が大きくなっているため、支持体から中間層に正孔が注入しやすくなり、帯電能の低下やベタ白画像における黒点の発生といった画像欠陥を引き起こすことがある。
【００１７】
【発明が解決しようとする課題】
本発明の目的は、感度、耐久性の低下を防止し、さらに、陽極酸化処理された支持体を用いた場合にも、帯電能の低下、ベタ白画像における黒点の発生といった画像欠陥の発生を防止した電子写真感光体、該電子写真感光体を有するプロセスカートリッジおよび電子写真装置を提供することにある。
【００１８】
【課題を解決するための手段】
本発明者らは、鋭意検討の結果、陽極酸化処理された支持体を用いた場合でも、その上に特定の中間層を設けることによって、上記課題を解決できることを見いだした。
【００１９】
すなわち、本発明は、支持体上に、中間層、感光層をこの順に有し、該支持体の表面が陽極酸化処理されている電子写真感光体において、該中間層が有機電子輸送物質を含有することを特徴とする電子写真感光体である。
【００２０】
また、本発明は、上記電子写真感光体を有するプロセスカートリッジおよび電子写真装置である。
【００２１】
【発明の実施の形態】
以下、本発明をより詳細に説明する。
【００２２】
本発明のように、支持体上に、最高占有分子軌道のエネルギー準位（ＨＯＭＯ）の値が６．００（ｅＶ）以上の有機電子輸送物質を含有する中間層を設けることで、電子写真感光体を負帯電した場合に、陽極酸化処理された支持体表面から正孔が中間層に入ろうとする際のエネルギーの障壁が大きくなり、正孔が中間層に入りにくくなるため、正孔が電子写真感光体表面のマイナス電荷を打ち消すことがなくなり、帯電能の低下や画像欠陥などが発生しなくなる。
【００２３】
本発明の電子写真感光体の支持体の陽極酸化処理は、一般に行なわれている陽極酸化処理と同様の方法、すなわち、電解質液中で支持体を陽極として電界をかける方法を採ることができる。
【００２４】
使用される電解質としては、例えば、硫酸、蓚酸、クロム酸、ホウ酸、または、スルホサリチル酸およびスルホフタル酸などの有機スルホン酸やマレイン酸などが挙げられる。
【００２５】
電解処理は、交流、直流、または、交流と直流の重畳した電流のいずれで行ってもよく、また、定電圧電解あるいは定電流電解のいずれでもよい。
【００２６】
さらに、一度、１種類の電解質で電解して皮膜を形成した後、他の種類の電解質を用いて再度電解処理を行って、異なった性質の陽極酸化被膜の積層構造としてもよい。
【００２７】
陽極酸化被膜の厚さは、使用される電解質の種類にもよるが、１００ｎｍ〜３０μｍが好ましい。
【００２８】
また、陽極酸化被膜には、仕上げ処理として、封孔処理を行うことが好ましい。封孔処理は、熱水や酢酸ニッケル溶液に浸漬するか、あるいは、水蒸気にさらすことによって、皮膜表面にある微小な穴を塞ぐものであり、画像や電位特性の安定化に効果があるものである。
【００２９】
本発明の電子写真感光体の支持体には、アルミニウムまたはアルミニウム合金が用いられる。つまり、主成分がアルミニウムであれば特に限定されるものでなく、例えば、純アルミニウムおよびＡｌ−Ｍｎ系、Ａｌ−Ｍｇ系、Ａｌ−Ｃｕ系、Ａｌ−Ｓｉ系、Ａｌ−Ｍｇ−Ｓｉ系およびＡｌ−Ｃｕ−Ｓｉ系などのアルミニウム合金が挙げられる。
【００３０】
より具体的には、ＪＩＳ規格におけるＡ６０６３材などの６０００系アルミニウム合金や、Ａ３００３材などの３０００系アルミニウム合金、Ａ５０５２材などの５０００系アルミニウム合金、あるいはＡ１０５０材やＡ１１００材などの１０００系アルミニウム合金などが挙げられる。
【００３１】
形状も特に限定されないが、ドラム状であることが好ましい。
【００３２】
本発明の電子写真感光体の中間層は、最高占有分子軌道のエネルギー準位が６．００（ｅＶ）以上の有機電子輸送物質を含有している。
【００３３】
最高占有分子軌道の値が６．００（ｅＶ）以上の有機電子輸送物質の中でも、下記式（１）〜（９）で示される構造を有する化合物が好ましい。
【外３】
2004093805.tif 000002
【００３４】
【外４】
2004093805.tif 000003
【００３５】
これら電子輸送物質の最高占有分子軌道のエネルギー準位（ＨＯＭＯ）の値は、次のように求めた。すなわち、これら電子輸送物質の還元電位（Ｖ）と、測定に使用した飽和カロメル電極（ＳＣＥ）の仕事関数値（ＷＦ単位：ｅＶ）から最低非占有分子軌道準位（ＬＵＭＯ：ｅＶ）を求め、さらに材料の吸収端（ｎｍ）の値から（ＨＯＭＯ）−（ＬＵＭＯ）の値（ｅＶ）を求め、これらから最高占有分子軌道準位（ＨＯＭＯ：ｅＶ）を計算により求めた。
【００３６】
上記式（１）で示される構造を有する化合物の最高占有分子軌道のエネルギー準位は６．６７（ｅＶ）であり、上記式（２）で示される構造を有する化合物の最高占有分子軌道のエネルギー準位は６．００（ｅＶ）であり、上記式（３）で示される構造を有する化合物の最高占有分子軌道のエネルギー準位は６．８７（ｅＶ）であり、上記式（４）で示される構造を有する化合物の最高占有分子軌道のエネルギー準位は６．８１（ｅＶ）であり、上記式（５）で示される構造を有する化合物の最高占有分子軌道のエネルギー準位は６．５８（ｅＶ）であり、上記式（６）で示される構造を有する化合物の最高占有分子軌道のエネルギー準位は６．８７（ｅＶ）であり、上記式（７）で示される構造を有する化合物の最高占有分子軌道のエネルギー準位は６．３６（ｅＶ）であり、上記式（８）で示される構造を有する化合物の最高占有分子軌道のエネルギー準位は６．９９（ｅＶ）であり、上記式（９）で示される構造を有する化合物の最高占有分子軌道のエネルギー準位は６．９０（ｅＶ）である。
【００３７】
これら電子輸送物質は使用する際には、成膜性を有する結着樹脂に分散した状態で用いられるのが一般的である。
【００３８】
ただし、本発明においては中間層が電子輸送性を有しており、中間層の抵抗を下げた状態で使用する必要が無いため、結着樹脂として抵抗の低い樹脂を使う必要はなく、抵抗の高い樹脂でも使用できる。
【００３９】
本発明の電子写真感光体の中間層に使用される結着樹脂としては、メラミン樹脂、ウレタン樹脂、およびフェノール樹脂などの熱硬化性樹脂や、ポリアミド、ポリエステル、ポリカーボネート、ポリスチレン、ポリメタクリル酸エステルおよびポリアリレートなどの熱可塑性樹脂が挙げられる。
【００４０】
中間層の膜厚は、好ましくは０．３〜５μｍである。
【００４１】
従来、イオン電導性の樹脂を使用して比較的抵抗の低い中間層を使用してきた場合などには、高温高湿環境下においてはさらに抵抗が低下し、中間層が電荷阻止層としての役割を果たさなくなることがほとんどであった。
【００４２】
本発明においては、電子輸送物質の効果によって、高温高湿環境における体積抵抗率を１×１０１２Ω・ｃｍ以上になるように結着樹脂を選択できるため、高温高湿下における使用でも、中間層は電荷阻止層としての機能を失うことがない。
【００４３】
本発明の電子写真感光体は、中間層上に感光層を有している。
【００４４】
本発明の感光層の構成は、電荷発生物質と電荷輸送物質（正孔輸送物質）の両方を同一の層に含有する単層型、および、電荷発生物質を含有する電荷発生層と電荷輸送物質（正孔輸送物質）を含有する電荷輸送層を有する積層型に大別される。
【００４５】
以下、積層型の感光層を有する電子写真感光体について説明する。
【００４６】
積層型感光層の構成としては、支持体上に電荷発生層および電荷輸送層をこの順に積層したものと、逆に電荷輸送層および電荷発生層の順に積層したものがある。
【００４７】
電荷発生層は、スーダンレッドおよびダイアンブルーなどのアゾ顔料や、ピレン、キノンおよびアントアントロンなどのキノン顔料や、キノシアニン顔料や、ペリレン顔料や、インディゴおよびチオインディゴなどのインディゴ顔料およびオキシチタニウムフタロシアニン、ガリウムフタロシアニン、シリコーンフタロシアニンなどのフタロシアニン顔料などの電荷発生物質を、ポリビニルブチラール、ポリスチレン、ポリ酢酸ビニル、アクリル樹脂などの結着樹脂に分散した分散液を塗布し、乾燥するか、上記顔料を真空蒸着することによって形成する。
【００４８】
電荷発生物質としては、ヒドロキシガリウムフタロシアニンやクロロガリウムフタロシアニンなどのガリウムフタロシアニンや、オキシチタニウムフタロシアニンが、感度および電位安定性の観点から好ましい。
【００４９】
電荷発生層の膜厚は、好ましくは５μｍ以下、より好ましくは０．０１〜３μｍである。
【００５０】
電荷輸送層は、一般的に、電荷輸送物質と結着樹脂とを溶媒に均一に溶解した溶液を塗布した後に、これを乾燥して形成する。
【００５１】
電荷輸送層は、主鎖または側鎖にビフェニレン、アントラセン、ピレンおよびフェナントレンなどの構造を有する多環芳香族化合物や、インドール、カルバゾール、オキサジアゾールおよびピラゾリンなどの含窒素環化合物や、ヒドラゾン化合物およびスチリル化合物などの電荷輸送物質を成膜性を有する結着樹脂に溶解した溶液を塗布し、乾燥することによって形成する。
【００５２】
成膜性を有する結着樹脂としては、ポリエステル、ポリカーボネート、ポリスチレン、ポリメタクリル酸エステルおよびポリアリレートなどが挙げられる。
【００５３】
電荷輸送層の膜厚は、好ましくは５〜４０μｍ、より好ましくは８〜３０μｍである。
【００５４】
単層型の感光層は、上記電荷発生物質および電荷輸送物質（正孔輸送物質）を上記結着樹脂に分散および溶解した溶液を塗布し、乾燥することによって形成する。
【００５５】
単層型の感光層の膜厚は、好ましくは５〜４０μｍ、より好ましくは１０〜３０μｍである。
【００５６】
また、本発明においては、感光層上に感光層を保護することを目的として保護層を設けてもよい。
【００５７】
保護層を構成する材料としては、ポリエステル、ポリアクリレート、ポリエチレン、ポリスチレン、ポリブタジエン、ポリカーボネート、ポリアミド、ポリプロピレン、ポリイミド、ポリアミドイミド、ポリサルホン、ポリアクリルエーテル、ポリアセタール、フェノール、アクリル、シリコーン、エポキシ、ユリア、アリル、アルキッド、ブチラール、フェノキシ、ホスファゼン、アクリル変性エポキシ、アクリル変性ウレタンおよびアクリル変性ポリエステル樹脂などが挙げられる。
【００５８】
保護層の膜厚は、０．２〜１０μｍであることが好ましい。
【００５９】
以上の各層には、クリーニング性や耐摩耗性などの改善のために、ポリ四フッ化エチレン、ポリフッ化ビニリデン、フッ素系グラフトポリマー、シリコーン系グラフトポリマー、フッ素系ブロックポリマー、シリコーン系ブロックポリマーおよびシリコーン系オイルなどの潤滑剤を含有させてもよい。
【００６０】
さらに、耐候性を向上させる目的で、酸化防止剤などの添加物を加えてもよい。
【００６１】
また、保護層には、抵抗制御の目的で、導電性酸化スズおよび導電性酸化チタニウムなどの導電性粉体を分散してもよい。
【００６２】
図１に、本発明の電子写真感光体を有するプロセスカートリッジを有する電子写真装置の概略構成の１例を示す。
【００６３】
図において、１はドラム状の本発明の電子写真感光体であり、軸２を中心に矢印方向に所定の周速度で回転駆動される。
【００６４】
電子写真感光体１は、回転過程において、（一次）帯電手段３によりその周面に正または負の所定電位の均一帯電を受け、次いで、スリット露光やレーザービーム走査露光などの露光手段（不図示）からの露光光４を受ける。こうして電子写真感光体１の周面に静電潜像が順次形成されていく。
【００６５】
形成された静電潜像は、次いで現像手段５によりトナー現像され、現像されたトナー現像像は、不図示の給紙部から電子写真感光体１と転写手段６との間に電子写真感光体１の回転と同期取り出されて給紙された転写材７に、転写手段６により順次転写されていく。
【００６６】
像転写を受けた転写材７は、電子写真感光体面から分離されて定着手段８へ導入されて像定着を受けることにより複写物（コピー）として装置外へプリントアウトされる。
【００６７】
像転写後の電子写真感光体１の表面は、クリーニング手段９によって転写残りトナーの除去を受けて清浄面化され、さらに前露光手段（不図示）からの前露光光１０により除電処理された後、繰り返し画像形成に使用される。
【００６８】
帯電手段３は、コロナ放電を利用したスコロトロン帯電器やコロトロン帯電器でもよく、ローラ形状、ブレード形状、ブラシ形状など公知の形態が使用される接触型帯電器（接触帯電手段）を用いてもよい。接触型帯電器の部材の材料としては、導電性を付与した弾性体が一般的である。
【００６９】
接触帯電部材に印加される電圧としては、直流電圧のみでもよく、直流電圧に交流電圧を重畳した振動電圧でもよい。
【００７０】
ここでいう振動電圧とは、時間とともに周期的に電圧値が変化する電圧であり、交流電圧は、直流電圧のみ印加時における電子写真感光体での帯電開始電圧の２倍以上のピーク間電圧を有することが好ましい。
【００７１】
接触帯電手段を用いる場合は、前露光は必ずしも必要ではない。
【００７２】
本発明においては、上述の電子写真感光体１、帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱自在に構成してもよい。
【００７３】
例えば、帯電手段３、現像手段５およびクリーニング手段９の少なくとも１つを電子写真感光体１と共に一体に支持してカートリッジ化して、装置本体のレール１２などの案内手段を用いて装置本体に着脱自在なプロセスカートリッジ１１とすることができる。
【００７４】
また、露光光４は、電子写真装置が複写機やプリンターである場合には、原稿からの反射光や透過光、あるいは、センサーで原稿を読取り、信号化し、この信号にしたがって行われるレーザービームの走査、ＬＥＤアレイの駆動および液晶シャッターアレイの駆動などにより照射される光である。
【００７５】
【実施例】
以下、実施例にしたがって、本発明をより一層詳細に説明するが、本発明はこれらの実施例に限定されるものではない。
【００７６】
なお、「部」は「質量部」を意味する。
【００７７】
（実施例１）
アルミニウム合金ＪＩＳ規格Ａ３００３材を、ポートホール押し出し法によりパイプ状にし、さらにダイスによる引き抜き加工を行うことにより、外径２９．９２ｍｍ、内径２８．５ｍｍのＥＤ管（引き抜き管）とし、これを長さ２６０．５ｍｍにカットし、円筒状支持体とした。
【００７８】
次に、硫酸を電解質として陽極酸化処理を行った後、酢酸ニッケル溶液に浸漬して厚さ７μｍの陽極酸化被膜を形成し、さらに純水で洗浄した後乾燥し、電子写真感光体用の支持体とした。
【００７９】
次に、フェノール樹脂４部、上記式（１）で示される構造を有する化合物２部、テトラヒドロフラン５０部、ベンジルアルコール５０部、メチルエチルケトン１０部からなる中間層用塗料を調整した。
【００８０】
この塗料を、上記導電層上に浸漬コーティング法によって塗布し、１４５℃で２０分間乾燥して、膜厚１．０μｍの中間層を形成した。
【００８１】
次に、ＣｕＫαのＸ線回折におけるブラック角２θ±０．２°の７．４°および２８．２の位置に強いピークを有するヒドロキシガリウムフタロシアニン２．０部、ポリビニルブチラール（商品名エスレックＢＸ−１、積水化学（株）製）１．０部およびシクロヘキサノン３５部、直径１ｍｍのガラスビーズを用いたサンドミル装置で２時間分散して、その後にテトラヒドロフラン５０部を加えて電荷発生層用塗料を調製した。
【００８２】
この塗料を、上記中間層の上に浸漬塗布方法で塗布し、１００℃で１５分間乾燥し、膜厚０．２μｍの電荷発生層を形成した。
【００８３】
次に、電荷輸送物質として下記式で示される構造を有する正孔輸送物質４．５部、
【外５】
2004093805.tif 000004
【００８４】
および、ビスフェノールＺ型ポリカーボネート（粘度平均分子量２５，０００）５．５部を、モノクロロベンゼン３５部に溶解し、電荷輸送層用塗料を調製した。
【００８５】
この塗料を、上記電荷発生層の上に浸漬塗布方法で塗布し、１２０℃で４５分間乾燥し、膜厚２０μｍの電荷輸送層を形成し、電子写真感光体を得た。
【００８６】
（実施例２〜５）
実施例１において、中間層に使用した電子輸送物質を、それぞれ、上記式（２）、（３）、（４）、（５）で示される構造を有する電子輸送物質に変更した以外は、実施例１と同様に電子写真感光体を作製した。
【００８７】
（実施例６）
アルミニウム合金ＪＩＳ規格Ａ６０６３材を、ポートホール押し出し法により外径３０．２ｍｍ、内径２８．５ｍｍのパイプ状にし、これを長さ２６０．５ｍｍにカットし、さらにこの外径をダイヤモンド燒結バイトにより切削加工を行うことにより、外径２９．９２ｍｍ、内径２８．５ｍｍの円筒状支持体とした。
【００８８】
この支持体を、３質量％のシュウ酸を液温２５℃とした状態で電流密度１．５Ａ／ｄｍ２の条件で電解した後、酢酸ニッケル溶液に浸漬して封孔処理を行い、純水で洗浄後乾燥して、膜厚５μｍの陽極酸化被膜を形成した。
【００８９】
次に、フェノール樹脂４部、上記式（６）で示される構造を有する電子輸送物質２部、テトラヒドロフラン５０部、ベンジルアルコール５０部、メチルエチルケトン１０部からなる中間層用塗料を調整した。
【００９０】
この塗料を、上記導電層上に浸漬コーティング法によって塗布し、１４５℃で２０分間乾燥して、膜厚１．０μｍの中間層を形成した。
【００９１】
次に、Ｉ型オキシチタニウムフタロシアニン４部、ポリビニルブチラール樹脂（商品名：ＢＸ−１、積水化学工業株式会社製）２部およびシクロヘキサノン３４部からなる混合液をサンドミルで８時間分散した後、テトラヒドロフラン６０部を加えて電荷発生層用塗布液を調製した。
【００９２】
この塗料を、上記中間層の上に浸漬塗布方法で塗布し、９０℃で１０分間乾燥し、膜厚０．１５μｍの電荷発生層を形成した。
【００９３】
次に、電荷輸送物質として下記式で示される構造を有する正孔輸送物質４部、
【外６】
2004093805.tif 000005
【００９４】
および、ビスフェノールＺ型ポリカーボネート（粘度平均分子量４０，０００）５部を、モノクロロベンゼン４０部に溶解し、正孔輸送層用塗料を調製した。
【００９５】
この塗料を、上記電荷発生層の上に浸漬塗布方法で塗布し、１２０℃で６０分間乾燥し、膜厚２０μｍの電荷輸送層を形成し、電子写真感光体を得た。
【００９６】
（実施例７〜９）
実施例６において、中間層に使用した電子輸送物質を、それぞれ、上記式（７）、（８）、（９）で示される構造を有する電子輸送物質に変更した以外は、実施例１と同様に電子写真感光体を作製した。
【００９７】
（比較例１、２）
実施例１において、中間層に使用した電子輸送物質を、それぞれ、下記式（１０）、（１１）で示される構造を有する電子輸送物質に変更した以外は、実施例１と同様に電子写真感光体を作製した。
【外７】
2004093805.tif 000006
【００９８】
上記式（１０）で示される構造を有する化合物の最高占有分子軌道のエネルギー準位は５．８６（ｅＶ）であり、上記式（１１）で示される構造を有する化合物の最高占有分子軌道のエネルギー準位は５．９１（ｅＶ）である。
【００９９】
実施例１〜９および比較例１、２で作製した電子写真感光体を、レーザービームプリンター（商品名：ＬａｓｅｒＪｅｔ４０００、日本ヒューレット・パッカード（株）社製）の改造機（レーザー光量および帯電電位可変）に取り付け、帯電を、交流成分が矩形波で８００Ｈｚ、＋ピークから−ピークまでの電位差１８００（Ｖ）になるように、直流成分が−７２０（Ｖ）となるように設定し、現像部における電位（暗部電位：Ｖｄ）の値を表面電位計にて測定した。
【０１００】
また、これに波長７８０ｎｍのレーザー光を照射して、明部電位（Ｖｌ）が−１５０Ｖになるのに必要な光量を測定し、感度とした。
【０１０１】
次に、１５℃１０％ＲＨの低温低湿環境下において、５０００枚の通紙耐久試験を行い、試験後の暗部電位（Ｖｄ）の値を測定し、さらに反転現像によりベタ白画像を出して比較を行った。
【０１０２】
評価結果を表１に示す。
【０１０３】
なお、５０００枚耐久後のベタ白画像評価は次のとおりである。
○：良好
△：一部黒点カブリあり
【０１０４】
【表１】
2004093805.tif 000007
【０１０５】
【発明の効果】
以上説明したように、本発明によれば、感度、耐久性の低下を防止し、さらに、陽極酸化処理された支持体を用いた場合にも、帯電能の低下、ベタ白画像における黒点の発生といった画像欠陥の発生を防止した電子写真感光体、該電子写真感光体を有するプロセスカートリッジおよび電子写真装置を提供することができる。
【図面の簡単な説明】
【図１】本発明の電子写真感光体を有するプロセスカ−トリッジを有する電子写真装置の例を示す図である。
【符号の説明】
１　電子写真感光体
２　軸
３　帯電手段
４　露光光
５　現像手段
６　転写手段
７　転写材
８　定着手段
９　クリーニング手段
１０　前露光光
１１　プロセスカートリッジ
１２　レール
【図１】
2004093805.tif 000010